최종 산화 티탄 ( TiO 2 ) 농도 는 14 wt % 로 조정 하 였으며 , 출발 원료 로 는 티타늄 에 톡 사이드 ( Titanium Ethoxide ; Ti ( OC 2 H 5 ) 4 ) 를 사용 하 였 다 . 출발 원료 로서 에 칠기 ( ethyl group ) 이외 에 이소 프로필기 T ( iso - propyl group ) 또는 부 칠기 ( buthyl group ) 를 가진 티타늄 알 콕 사이드 를 사용 할 수 있 으나 , 가수 분해 반응 후 생 성 되 어 지 는 알콜 ( 이소프로판올 , 부탄올 ) 의 유전 율 차이 에 따라 졸 점성 이 매우 높 아 져서 고농 도 산화 티탄 나 노졸 을 얻 을 수 가 없 다 . 용매 로 는 물 ( H 2 O ) 을 사용 하 며 침전 수화물 의 해교 및 산적정 을 위해서 질산 ( HNO 3 ) 를 1 . 0 - 2 . 0 mL 첨가 하 였 다 . 반응 온도 는 50 ℃ 이 었 으며 반응 시간 은 15 - 20 시간 이 었 다 . 반응 시간 이 너무 짧 으면 해교 가 안 이루어지 고 점도 도 높 아 지 게 되 며 , 반응 시간 이 길 어 지 면 겔화 가 진행 되 어 전구체 졸 로서 사용 할 수 가 없 다 . 상기 제조 된 졸 을 슬라이드 코팅 방법 을 통해 일반 적 으로 수영장 내 측벽 타일 로 사용 되 고 있 는 세라믹 타일 ( 태영 타일 Co . Ltd ) 에 코팅 하 고 , 비교 분석 을 위해 이산화 티타늄 졸 이 코팅 되 지 않 은 세라믹 타일 을 비 교재 로 사용 하 였 다 . 도 1 은 타일 표면 에 코팅 된 이산화 티타늄 졸 의 전자 현미경 사진 을 나타낸다 . 그림 에서 보 는 바 와 같이 200 nm 이하 의 나노 분말 들 이 균일 하 게 분포 되 어 있 는 것 을 확인 할 수 있 으며 , 이 를 통해 나노 분말 이 균일 하 게 분포 하 고 있 음 을 확인 할 수 있 다 . 도 2 는 제조 된 이산화 티타늄 의 초 친수성 특성 을 나타낸 것 이 다 . 발 명재 의 경우 , 10 도 ( degree ) 미만 의 초 친수성 을 나타내 고 있 음 을 확인 할 수 있 다 .